(57)【要約】      （修正有）【課題】高い溶解度をもち、そしてナノ多孔性記録シート上に、改良された色調とオゾン分解に対する優れた安定性をもった画像を与える新規なフタロシアニン染料を提供する。【解決手段】Ｎ−［（スルホ、その金属塩又は芳香族アンモニウム塩）置換フェニル］カルバモイル基４個が、フタロシアニン核の４つのフェニル環にそれぞれ１個づつ直接結合したフタロシアニン染料に関する。本化合物はフタロニトリル誘導体から製造できる。染色や印刷操作において、特にインクジェット印刷用の水溶性インクとして有用である。また、良好な耐水性及び光安定性をもった染色材料を与えるために、セルロースを含有する材料、紙、木綿、ビスコース、皮及び羊毛の染色に使用される。さらに、少なくとも一つのフタロシアニン染料を含む液体染料調合物に関する。【選択図】なし【特許請求の範囲】
【請求項１】
一般式（ＩＩ）：
【化１】
2007332374.tif 000033
ここで、Ｒ１−Ｒ８は独立に８個までの炭素原子をもつ線状又は分岐アルキル基を表し；Ｒ９−Ｒ１２は独立に水素、８個までの炭素原子をもつ線状又は分岐アルキル基又はハロゲンを表し；Ｍｅは銅、亜鉛、ニッケル、マンガン、コバルト、アルミニウム又はバナジウムを表し；Ｍは水素、金属カチオン又は、所望によりそれぞれ１から１８個の炭素原子をもつ一つ以上のアルキル又は置換アルキル基で置換されていてもよい芳香族アンモニウムカチオン、又は所望によりそれぞれ１から１８個の炭素原子をもつ一つ以上のアルキル又は置換アルキル又はヒドロキシアルコキシアルキル基で置換されていてもよい脂肪族アンモニウムカチオンを表し；そしてｍ、ｎ、ｏ、ｐは独立に１又は２である；で示されるフタロシアニン染料。
【請求項２】
Ｒ１−Ｒ８、Ｒ９−Ｒ１２、Ｍｅ及びＭが請求項１に定義されたものであり、そしてｍ、ｎ、ｏ、ｐが１であることを特徴とする請求項１記載のフタロシアニン染料。
【請求項３】
Ｒ１−Ｒ８、Ｒ９−Ｒ１２、そしてｍ、ｎ、ｏ、ｐ及びＭが請求項１に定義されたものであり、Ｍｅが銅又は亜鉛であることを特徴とする請求項１記載のフタロシアニン染料。
【請求項４】
一般式（ＩＩＩ）：
【化２】
2007332374.tif 000034
ここで、Ｒ１、Ｒ２、Ｒ１０、Ｍｅ、Ｍ及びｍが請求項１に定義されたものである；で示される請求項１記載のフタロシアニン染料。
【請求項５】
Ｒ１、Ｒ２、Ｒ１０、Ｍｅ及びＭが請求項４に定義されたものであり、そしてｍが１であることを特徴とする請求項４記載のフタロシアニン染料。
【請求項６】
Ｒ１、Ｒ２、Ｒ１０、ｍ及びＭが請求項４に定義されたものであり、そしてＭｅが銅又は亜鉛であることを特徴とする請求項４記載のフタロシアニン染料。
【請求項７】
【化３】
2007332374.tif 000035
ここで、Ｒ１、Ｒ２、Ｒ１０、及びｍが請求項１に定義されたものである；
【化４】
2007332374.tif 000036
ここで、Ｒ３、Ｒ４、Ｒ１１、及びｎが請求項１に定義されたものである；
【化５】
2007332374.tif 000037
ここで、Ｒ５、Ｒ６、Ｒ１２、及びｏが請求項１に定義されたものである；
【化６】
2007332374.tif 000038
ここで、Ｒ７、Ｒ８、Ｒ１２、及びｐが請求項１に定義されたものである；
【化７】
2007332374.tif 000039
【化８】
2007332374.tif 000040
【化９】
2007332374.tif 000041
【化１０】
2007332374.tif 000042
【化１１】
2007332374.tif 000043
一般式（ＩＶＡ）、一般式（ＩＶＢ）、一般式（ＩＶＣ）及び一般式（ＩＶＤ）で示される芳香族アミンを、一般式（ＶＩＡ）、一般式（ＶＩＢ）、一般式（ＶＩＣ）、及び一般式（ＶＩＤ）で示されるアミドが生成しそして一般式（ＶＩＡ）、（ＶＩＢ）、（ＶＩＣ）、及び（ＶＩＤ）で示されるアミドの混合物が金属Ｍｅ塩と反応する条件下で、式（Ｖ）のアシルクロライドと反応させることを特徴とする請求項１記載のフタロシアニン染料の製造方法。
【請求項８】
請求項１から６のいずれか一項に記載のフタロシアニン染料を適用することによって、記録用シートに文章及び画像を記録しそして天然又は合成繊維材料、ナノ多孔性材料、皮及びアルミニウムに染色しそして印刷する方法。
【請求項９】
請求項１から６のいずれか一項に記載のフタロシアニン染料又はその混合物の少なくとも一つからなる液体染料調合品。
【請求項１０】
請求項１から６のいずれか一項に記載のフタロシアニン染料又はその混合物の少なくとも一つからなるインクジェット印刷用インク。
【請求項１１】
請求項１から６のいずれか一項に記載のフタロシアニン染料又はその混合物の少なくとも一つに加えて一つ以上のその他の染料からなるインクジェット印刷用インク。
【発明の詳細な説明】
【技術分野】
【０００１】
本発明は、染色や印刷操作において、オゾンによる分解に対して優れた安定性をもった、新規な置換された水溶性フタロシアニン染料、その塩、その製造方法及びその使用に関する。本発明はまた、それらの染料を含む液体染料調合物、特にインクジェット印刷用の水溶性インクに関する。
【背景技術】
【０００２】
最近のインクジェットプリンターの速度は、経済的な理由から着実に増大している。これらのプリンターに特に適している記録用シートはインクを非常に速やかに吸収することが要求される。この目的用に特に適している記録用シートは、ナノ多孔性無機化合物、好ましくは酸化アルミニウム又は二酸化ケイ素のような酸化物、又はアルミニウム酸化物／水酸化物のような酸化物／水酸化物を含む。そのような記録用シートは“ナノ多孔性”記録シートとして知られている。特に好ましい記録用シートは、経済的な理由のために、ナノ多孔性無機酸化物として正電荷表面をもつフュームドシリカ（二酸化ケイ素）を含んだものである。
【０００３】
ナノ多孔性記録用シートは、ナノ多孔性化合物のキャピラリー効果の作用によってインクを非常に速やかに（マイクロ秒の範囲で）吸収する。ポリマーベースの記録用シートは、ポリマーの膨張によってインクをよりゆっくりと（ミリ秒の範囲で）吸収する。
【０００４】
この方法で得られる画像は、不利な条件下でさえも優れた保存安定性をもつ必要がある。これは、これらのナノ多孔性記録用シートに適合した精密に調整されたインク系（それぞれそこに含まれる染料）を使用することによってのみ達成することができる。
【０００５】
そのような記録用シートは、今日利用出来る大部分のインクで印刷するときに、要求される全ての性質をもっているわけではない。特に、これらの記録用シートに印刷された画像の保存安定性は改善されなければならない。これらの画像は、オゾン及び／又は酸化窒素のような不純物を通常含んでいる周囲の空気と接触すると安定ではなくなる。それらは周囲の空気と接触すると短時間で大きく変化するか又は分解してしまうことさえある。またオゾンによる分解に対する安定性の欠如として知られているこの現象は、例えば非特許文献１に記載されている。
【０００６】
インクジェット印刷用のシアンインクは一般的には、ダイレクトブルー１９９、ダイレクトブルー８６又はダイレクトブルー８７のような銅フタロシアニン染料を含んでいる。
【０００７】
インクジェット印刷で使用されるその他のフタロシアニン染料は非特許文献２に記載されている。
式（Ｉ）のフタロシアニン染料は特許文献１に記載されている。
【０００８】
【化１２】
2007332374.tif 000002
【０００９】
この銅フタロシアニン染料は、これまで使用されてきた銅フタロシアニン染料に比較してオゾン分解に対する改善された安定性を示すが、しかしその色調は緑がかり過ぎており、そしてその染料は充分に色鮮やかではない。
【００１０】
インクジェット印刷用インクの製造で使用される染料は本質的にインク水溶液中で良好な溶解度をもつ必要があり、記録用シート中に浸透しなければならずそして記録用シート表面で染料の分解（“日焼けによる褐色化”）を起こしてはならない。それらは、不利な条件下でさえも、高い印刷密度、良好な耐水性、良好な光安定性及び良好な保存安定性をもった印刷画像を提供する必要がある。
【００１１】
種々のタイプのインク組成物が提案されてきた。典型的なインクは一つ以上の染料又は顔料、水、有機共溶媒及びその他の添加剤を含んでいる。
インクは以下の基準に合格しなければならない。
（１）インクは如何なるタイプの記録用シートにおいても良好な品質の画像を与えること。
（２）インクは良好な耐水性を示す印刷画像を与えること。
（３）インクは良好な光安定性を示す印刷画像を与えること。
（４）インクは良好な耐汚れ性を示す印刷画像を与えること。
（５）インクは、高温及び高湿の条件下でも、良好な保存安定性を示す印刷画像を与えること。
（６）インクは、記録が長い期間中断されていてキャップをしないで放置されたときでも、インクジェットプリンターのジェットノズルを詰まらせないこと。
（７）インクはその品質を低下させずに長い期間保存できること。
（８）粘度、電導度及び表面張力のようなインクの物理的性質の値が全て、意図された用途に良く適合する規定の範囲内にあること。
（９）インクは毒性がなく、不燃性で且つ安全でなければならない。
【００１２】
インクジェット印刷用のフタロシアニン染料を含むシアンインク組成物は、例えば、特許文献２、特許文献３、特許文献４及び特許文献５に記載されている。
それゆえに、ナノ多孔性記録シート上に、オゾン分解に対する優れた安定性をもった画像を与えそして好適な青色で彩度の高い色調を示す、改良された、色鮮やかな新規なフタロシアニン染料に対するニーズが今なお存在する。
【００１３】
【特許文献１】ＪＰ２００３−２１３，１５３（実施例１３４）
【特許文献２】ＥＰ１，４０５，８８３
【特許文献３】ＥＰ１，４７３，３３５
【特許文献４】ＥＰ１，４７５，４１７
【特許文献５】ＵＳＰ２００３／０，０４１，７７５
【非特許文献１】Ｐ．Ｇ．Ｅｎｇｅｌｄｒｕｍ  ｉｎ“Ｏｚｏｎｅ  Ｄｅｇｒａｄａｔｉｏｎ  ｏｆ  Ｉｎｋ  Ｊｅｔ  Ｐｈｏｔｏ  Ｑｕａｌｉｔｙ  Ｉｍａｇｅｓ”，Ｊｏｕｒｎａｌ  ｏｆ  Ｉｍａｇｉｎｇ  Ｓｃｉｅｎｃｅ  ａｎｄ  Ｔｅｃｈｎｏｌｏｇｙ  ４８，１５３−１５９（２００４）
【非特許文献２】Ｍ．Ｆｒｙｂｅｒｇ  ｉｎ“Ｄｙｅｓ  ｆｏｒ  Ｊｅｔ  Ｐｒｉｎｔｉｎｇ”，Ｒｅｖｉｅｗ  ｏｆ  Ｐｒｏｇｒｅｓｓ  ｉｎ  Ｃｏｌｏｒａｔｉｏｎ  ３５，１−３１（２００５）
【発明の開示】
【発明が解決しようとする課題】
【００１４】
本発明の目的は、高い溶解度をもち、そしてナノ多孔性記録シート上に、改良された色調とオゾン分解に対する優れた安定性をもった画像を与える新規なフタロシアニン染料を提供することである。さらに、その画像のシャープさは高温及び高湿の条件下で長期間保存しても低下しないか又は低下しても極くわずかである。その画像はまた高彩度、良好な光安定性及び耐水性のようなその他の要求される性質をもっている。
本発明の別の目的は、特にインクジェット印刷用インクにおいてこれらのフタロシアニン染料を含む液体染料調合物を提供することである。
【課題を解決するための手段】
【００１５】
我々は驚くべきことに、新規なフタロシアニン染料が、オゾン分解に対する良好な安定性、好適な色調及び高い色鮮明度を同時に示すことを見出した。
本発明は一般式（ＩＩ）の新規なフタロシアニン染料に関する。
【００１６】
【化１３】
2007332374.tif 000003
ここで、Ｒ１−Ｒ８は独立に８個までの炭素原子をもつ線状又は分岐アルキル基を表し；Ｒ９−Ｒ１２は独立に水素、８個までの炭素原子をもつ線状又は分岐アルキル基又はハロゲンを表し；Ｍｅは銅、亜鉛、ニッケル、マンガン、コバルト、アルミニウム又はバナジウムを表し；Ｍは水素、金属カチオン又は、所望によりそれぞれ１から１８個の炭素原子をもつ一つ以上のアルキル又は置換アルキル基で置換されていてもよい芳香族アンモニウムカチオン、又は所望によりそれぞれ１から１８個の炭素原子をもつ一つ以上のアルキル又は置換アルキル又はヒドロキシアルコキシアルキル基で置換されていてもよい脂肪族アンモニウムカチオンを表し；そしてｍ、ｎ、ｏ、ｐは独立に１又は２である。
【００１７】
Ｍｅが銅（Ｃｕ）又は亜鉛（Ｚｎ）であるフタロシアニン染料が好ましい。そしてｍ、ｎ、ｏ及びｐが１であるフタロシアニン染料もまた好ましい。
特に好ましいものは一般式（ＩＩＩ）の対称的なフタロシアニン染料であり、ここで、四つの同一の置換基は中心原子の周りに配列されている。これらの染料においては、ｍ、ｎ、ｏ及びｐは同じ値をもつ。置換基Ｒ１、Ｒ３、Ｒ５及びＲ７は置換基Ｒ２、Ｒ４、Ｒ６及びＲ８と同様に及び置換基Ｒ９、Ｒ１０、Ｒ１１及びＲ１２と同様に同一であり、そしてＲ１、Ｒ２、Ｒ１０、Ｍｅ及びｍは上記で定義したとおりである。
【００１８】
【化１４】
2007332374.tif 000004
【００１９】
本発明はまた本発明に従った一般式（ＩＩ）のフタロシアニン染料の製造法に関する。
即ち、
【００２０】
【化１５】
2007332374.tif 000005
ここで、Ｒ１、Ｒ２、Ｒ１０、及びｍは上記で定義されたものである；
【００２１】
【化１６】
2007332374.tif 000006
ここで、Ｒ３、Ｒ４、Ｒ１１、及びｎは上記で定義されたものである；
【００２２】
【化１７】
2007332374.tif 000007
ここで、Ｒ５、Ｒ６、Ｒ１２、及びｏは上記で定義されたものである；
【００２３】
【化１８】
2007332374.tif 000008
ここで、Ｒ７、Ｒ８、Ｒ１２、及びｐは上記で定義されたものである；
【００２４】
【化１９】
2007332374.tif 000009
【００２５】
【化２０】
2007332374.tif 000010
【００２６】
【化２１】
2007332374.tif 000011
【００２７】
【化２２】
2007332374.tif 000012
【００２８】
【化２３】
2007332374.tif 000013
【００２９】
一般式（ＩＶＡ）、一般式（ＩＶＢ）、一般式（ＩＶＣ）及び一般式（ＩＶＤ）で示される芳香族アミンを、一般式（ＶＩＡ）、一般式（ＶＩＢ）、一般式（ＶＩＣ）、及び一般式（ＶＩＤ）で示されるアミドが生成する条件下で、式（Ｖ）のアシルクロライドと反応させる一般式（ＩＩ）のフタロシアニン染料の製造方法である。一般式（ＶＩＡ）、（ＶＩＢ）、（ＶＩＣ）、及び（ＶＩＤ）で示されるアミドの混合物は金属Ｍｅ塩と反応すると、一般式（ＩＩ）の非対称性（不斉）フタロシアニン染料となる。この反応の好適な条件は、例えば、非特許文献３に記載されている。一般式（ＩＶＡ）のアミドは金属Ｍｅ塩と反応して一般式（ＩＩ）の対称性フタロシアニン染料となる。
以下の一般式（ＩＩＩ）のフタロシアニン染料は特定例である：
【００３０】
【化２４】
2007332374.tif 000014
【００３１】
【化２５】
2007332374.tif 000015
【００３２】
【化２６】
2007332374.tif 000016
【００３３】
【化２７】
2007332374.tif 000017
【００３４】
【化２８】
2007332374.tif 000018
【００３５】
【化２９】
2007332374.tif 000019
【００３６】
【化３０】
2007332374.tif 000020
中心の金属原子Ｍｅは銅又は亜鉛であり、それは表１に示される。
【００３７】
一般式（ＩＩ）及び一般式（ＩＩＩ）のフタロシアニン染料は遊離の酸形態又はそれらの無機又は有機塩の形態で存在する。好ましくは、それらはそれらのアルカリ塩又はアンモニウム塩の形態で存在し、アンモニウムカチオンは置換されうる。そのような置換されたアンモニウムカチオンの例としては、２−ヒドロキシエチルアンモニウム、ビス−（２−ヒドロキシエチル）アンモニウム、トリス−（２−ヒドロキシエチル）アンモニウム、ビス−（２−ヒドロキシエチル）メチルアンモニウム、トリス−［２−（２−メトキシエトキシ）−エチル］−アンモニウム、８−ヒドロキシ−３，６−ジオキサオクチルアンモニウム、１，８−ジアザビシクロ（５，４，０）ウンデケ−７−エン、１，４−ジアザビシクロ−（２，２，２）オクタン及びテトラメチルアンモニウム又はテトラブチルアンモニウム、又はピリジニウムのようなテトラアルキルアンモニウムがある。
【００３８】
本発明は一般式（ＩＩ）及び一般式（ＩＩＩ）の純粋なフタロシアニン染料に関するだけでなく、これらのフタロシアニン染料の混合物にもまた関する。本発明に従った一般式（ＩＩ）及び一般式（ＩＩＩ）のフタロシアニン染料は、良好な耐水性及び光安定性をもった染色材料を与えるために、セルロースを含有する材料、紙、木綿、ビスコース、皮及び羊毛の染色に使用される。
【００３９】
実在の染料を使用して染色する織物及び製紙工業で公知の全ての方法が、フタロシアニン染料を用いて、好ましくはサイズ化した又はサイズ化されていない紙のバルク処理又は表面処理用に使用される。染料はまた、連続プロセスで木綿、ビスコース及びリネンの糸や切断品を染色するのに使用される。
【００４０】
本発明はさらに、一般式（ＩＩ）及び／又は一般式（ＩＩＩ）の少なくとも一つのフタロシアニン染料を含む液体染料調合物に関する。そのような液体染料調合物の使用は特に紙の染色に好ましい。そのような安定な、液体状、好ましくは水性濃縮染料調合物が公知の方法を使用することによって、好ましくは好適な溶媒中に溶解させることによって得られる。例えば反応溶液のろ過による脱塩工程の後で、染料の中間分離なしで、染料合成中のそのような安定な、水性濃縮調合物を製造できることはそれ自身、特に有利なことである。
【００４１】
一般式（ＩＩ）及び一般式（ＩＩＩ）のフタロシアニン染料又はそれらの混合物は、その他のシアン染料、特にダイレクトブルー１９９、ダイレクトブルー８６、ダイレクトブルー８７、アシドブルー９及び非特許文献２に記載されているようなその他の物と組み合わせることができる。
【００４２】
そのようなシアンインクは本発明に従った一つ以上のフタロシアニン染料を液体水性媒体中に含む。インクは、インクの合計重量基準で０．５ｗｔ％から２０ｗｔ％、好ましくは０．５ｗｔ％から８ｗｔ％のこれらのフタロシアニン染料を含む。液体媒体は好ましくは水又は水と水溶性有機溶媒の混合物である。好適な溶媒は、例えば、特許文献６、特許文献７、特許文献８、特許文献９、特許文献１０及び特許文献１１に記載されている。本発明を以下の実施例によってより詳細に例証するが、これらは本発明のフタロシアニン染料の範囲を如何なる方法においても限定するものではない。
【発明の効果】
【００４３】
本発明により、特にインクジェット印刷用の水溶性インクとして、ナノ多孔性記録シート上に、オゾン分解に対する優れた安定性をもった画像を与えそして好適な青色で彩度の高い色調を示す、改良された、色鮮やかな新規なフタロシアニン染料が提供される。
【実施例１】
【００４４】
対称性銅フタロシアニン染料（１００）を以下の方法で製造した：
非特許文献４に記載された方法に従って調製された６．７ｇ（３０ｍｍｏｌ）の式（ＶＩＩ）のアニリンを２５ｍｌのピリジン中に懸濁させた。
【００４５】
【化３１】
2007332374.tif 000021
【００４６】
非特許文献５に記載された方法に従って調製された５．７ｇ（３０ｍｍｏｌ）の式（ＶＩＩＩ）のアシルクロライドを８ｍｌの酢酸エチルに溶解させて、氷冷下で温度が決して３０℃を超えないようにしてこの懸濁液に滴下した。滴下終了後、反応混合物を室温で１８時間攪拌した。その後、混合物を４０ｍｌの酢酸エチルで希釈しそして沈殿物を吸引ろ過しそして１４０ｍｌのメタノールで再結晶させて精製してから乾燥すると、７．２ｇの式（ＩＸ）のアミドが得られた。
【００４７】
【化３２】
2007332374.tif 000022
【００４８】
【化３３】
2007332374.tif 000023
【００４９】
７．０ｇ（１６ｍｍｏｌ）の式（ＩＸ）のアミド、０．８ｇ（４ｍｍｏｌ）の酢酸銅一水和物及び２．４ｇの１，８−ジアザビシクロ（５，４，０）ウンデケ−７−エンを２０ｍｌのフォルムアルデヒド中で１００℃の温度で５時間攪拌した。その後、濃青色（ディープブルー）の溶液を室温まで冷却し、３０ｍｌのメタノールで希釈し、３．０ｇの酢酸ナトリウムを添加すると、染料がナトリウム塩として沈殿した。沈殿物をろ過すると、３．７ｇのフタロシアニン染料（１００）のナトリウム塩が得られた。
【００５０】
１，８−ジアザビシクロ（５，４，０）ウンデケ−７−エンの代わりに、１，４−ジアザビシクロ−（２，２，２）オクタンのようなその他の有機強塩基も使用できる。酢酸ナトリウムの代わりに、酢酸カリウム又は塩化リチウムのような酢酸塩又は別のアルカリ金属の塩化物も使用できる。この場合、フタロシアニン染料はカリウム塩又はリチウム塩として得られる。
【００５１】
本発明に従った対称性フタロシアニン染料（１０１）から（１０６）は、適切な出発原料の適切な量を使用することによって同様な方法で製造することができる。
【実施例２】
【００５２】
非対称性銅フタロシアニン染料を以下の方法で製造した：
非特許文献４に記載された方法に従って調製された７．７ｇ（３０ｍｍｏｌ）の式（Ｘ）のアニリンを３０ｍｌのピリジン中に懸濁させた。
【００５３】
【化３４】
2007332374.tif 000024
【００５４】
５．７ｇ（３０ｍｍｏｌ）の式（ＶＩＩＩ）のアシルクロライドを氷冷下で温度が決して３０℃を超えないようにしてこの懸濁液に滴下した。滴下終了後、反応混合物を室温で１８時間攪拌した。その後、混合物を２０ｍｌのＮ−メチルピロリドン及び２０ｍｌの酢酸エチルで希釈しろ過しそして濃縮した。粗生成物を５０ｍｌの塩化ナトリウム濃縮溶液中の攪拌によって精製してから乾燥すると、６．７ｇの式（ＸＩ）のアミドが得られた。
【００５５】
【化３５】
2007332374.tif 000025
【００５６】
３．５ｇ（８ｍｍｏｌ）の式（Ｘ）のアミド及び３．９ｇ（８ｍｍｏｌ）の式（ＸＩ）のアミド、０．８ｇ（４ｍｍｏｌ）の酢酸銅一水和物及び２．４ｇの１，８−ジアザビシクロ（５，４，０）ウンデケ−７−エンを２０ｍｌのフォルムアルデヒド中で１００℃の温度で５時間攪拌した。その後、濃青色（ディープブルー）の溶液を室温まで冷却し、３０ｍｌのメタノールで希釈し、３．０ｇの酢酸ナトリウムを添加すると、染料がナトリウム塩として沈殿した。沈殿物をろ過すると、３．３ｇのフタロシアニン染料混合物のナトリウム塩が得られた。
このフタロシアニン染料混合物は、他の染料に加えて、以下の式のフタロシアニン染料を含む。
【００５７】
【化３６】
2007332374.tif 000026
【００５８】
【化３７】
2007332374.tif 000027
【００５９】
【化３８】
2007332374.tif 000028
【００６０】
【化３９】
2007332374.tif 000029
以上の四つの式においては、Ｍｅは銅を表す。
（インク製造の実施例）
【００６１】
本発明は、インクに関しては、本発明に従ったフタロシアニン染料（１００）と文献記載の従来技術を代表する式（Ｉ）のフタロシアニン染料を使用した以下の実施例によって例証する。それぞれの染料について、フタロシアニン染料の必要量（４ｇ−８ｇ）、エチレングリコール（１２ｇ）、プロピレングリコール（６ｇ）、Ｎ−メチルピロリドン（６ｇ）、テルギトール１５−Ｓ−７（０．５ｇ、ユニオンカーバイド社、ヒューストン、ＵＳＡ製）及び殺生物剤メルガールＫ１０Ｎ（０．２ｇ、リーデル−デ−ハーエン社、シールチェ、ドイツ製）の溶液を水と一緒に５０℃の温度で攪拌しながら約１時間加熱することによって１００ｇのインクを製造した。得られた溶液を温度２０℃まで冷却し、そのｐＨ治を７．５に調節しそしてその溶液を０．５μｍの細孔径をもつミリポア（商標）フィルターを通した。染料の量は、印刷した画像の光学密度が二つのフタロシアニン染料で同一となるように調節した。
【００６２】
（インク用途の実施例）
１ｃｍ２の色付き正方形をそれからこれらのインクでナノ多孔性記録シート、イルフォード（ＩＬＦＯＲＤ）ガレリエ（Ｇａｌｅｒｉｅ商標）スムース光沢紙ＩＧＳＧＰ９及びイルフォード（ＩＬＦＯＲＤ）プリンタシア（Ｐｒｉｎｔａｓｉａ商標）プレミアム写真光沢紙ＰＲＮＧＰ１にインクジェットプリンター、キャノン８５００を使用して印刷した。印刷サンプルを相対湿度約６０％の空気中で２４時間乾燥した。
【００６３】
（テスト）
１．水溶液中での最大吸収量
水溶液中での最大吸収量を１ｃｍ厚みの光学セル中で２０ｍｇ／ｌ−３０ｍｇ／ｌの染料濃度で分光計コントロンユビコン（Ｋｏｎｔｒｏｎ  Ｕｖｉｋｏｎ、商標）を使用してｐＨ７．０の値で測定した。
【００６４】
２．ナノ多孔性記録シートの吸収スペクトル
１．３から１．５の間の密度をもつ色付き正方形の吸収スペクトルをレミッション濃度計スペクトロリノ（Ｓｐｅｃｔｒｏｌｉｎｏ商標）、グレタッグマクベス社、レーゲンドルフ、スイス製を使用して記録した。吸収スペクトルは後でノーマライズした。
【００６５】
３．暗部のオゾン分解に対する安定性
色付き正方形の光学密度は濃度計スペクトロリノ（Ｓｐｅｃｔｒｏｌｉｎｏ商標）、グレタッグマクベス社、レーゲンドルフ、スイス製を使用して測定した。その後、印刷サンプルを予め決められた時間（例えば１２時間）サトラ／ハンプデン社、イギリス製のモデル９０３オゾン室中に温度３０℃で、空気の相対湿度５０％そしてオゾン濃度１ｐｐｍのオゾンを含む空気を１３ｍｍ／秒の速度で循環しながら保存した。保存後、サンプルを再測定した。初期密度のパーセントで表したこれら二つの測定の密度差は、オゾン暴露による染料損失量の指標である。
【００６６】
（結果）
異なった金属Ｍｅと異なった金属カチオンＭをもつ本発明に従ったフタロシアニン染料で測定された最大吸収値を表１に示す。
【００６７】
【表１】
2007332374.tif 000030
【００６８】
染料（１０６）の最大吸収値は水とＮ−メチルピロリドンの１：１混合物中で測定した。
標準化した吸収スペクトルの比較は、本発明に従ったフタロシアニン染料（１００）の４００ｎｍと５００ｎｍの間の波長領域における二次吸収が文献記載の従来技術を代表する式（Ｉ）のフタロシアニン染料よりもかなり少ないことを示している。これは、望ましくない緑がかった色調をもった文献記載の従来技術を代表する式（Ｉ）のフタロシアニン染料に比較して、本発明に従ったフタロシアニン染料（１００）が、ナノ多孔性記録シート、イルフォード（ＩＬＦＯＲＤ）ガレリエ（Ｇａｌｅｒｉｅ商標）スムース光沢紙ＩＧＳＧＰ９及びイルフォード（ＩＬＦＯＲＤ）プリンタシア（Ｐｒｉｎｔａｓｉａ商標）プレミアム写真光沢紙ＰＲＮＧＰ１上に要求される青の色調をもっている理由である。さらに、本発明に従ったフタロシアニン染料（１００）は、文献記載の従来技術を代表する式（Ｉ）のフタロシアニン染料に比較して、より色鮮やかである。このことはインクジェット印刷において、鈍い緑がかった色調のみが得られる文献記載の従来技術を代表する式（Ｉ）の耐オゾン性フタロシアニン染料の使用に比較して、本発明に従った耐オゾン性フタロシアニン染料（１００）の使用によって、色鮮やかで、彩度の高い青をもった原画が得られることを意味する。
【００６９】
記録シート、イルフォード（ＩＬＦＯＲＤ）ガレリエ（Ｇａｌｅｒｉｅ商標）スムース光沢紙ＩＧＳＧＰ９の、２４時間保存期間のオゾン暴露による、インク被覆率８０％における測定された密度損失値を表２に示す。
【００７０】
【表２】
2007332374.tif 000031
記録シート、イルフォード（ＩＬＦＯＲＤ）プリンタシア（Ｐｒｉｎｔａｓｉａ商標）プレミアム写真光沢紙ＰＲＮＧＰ１の、２４時間保存期間のオゾン暴露による、インク被覆率８０％における測定された密度損失値を表３に示す。
【００７１】
【表３】
2007332374.tif 000032
【００７２】
表２及び表３で測定された染料損失の比較は、本発明に従ったフタロシアニン染料（１００）を含むインクは、文献記載の従来技術を代表する式（Ｉ）のフタロシアニン染料を含みそしてあまりにも緑がかった色調をもったインクと比較して同じオゾン分解安定性をもっていることを示している。
【００７３】
このことはインクジェット印刷において、鈍い緑がかった青の色調のみが得られる文献記載の従来技術を代表する式（Ｉ）の耐オゾン性フタロシアニン染料の使用に比較して、本発明に従ったフタロシアニン染料（１００）の使用によって、良好なオゾン分解安定性及び純粋で彩度の高い青の色調をもった画像が得られることを意味している。
【００７４】
【非特許文献３】Ｍ．Ｈａｎａｃｋ，Ｈ．Ｈｅｃｋｍａｎｎ  ａｎｄ  Ｒ．Ｐｏｌｌｅｙ  ｉｎ“Ｐｈｔａｌｏｃｙａｎｉｎｅｓ  ａｎｄ  Ｒｅｌａｔｅｄ  Ｃｏｍｐｏｕｎｄｓ”，Ｖｏｌ．Ｅ９ｄ，ｐ７１７−８４２  ｏｆ  Ｈｏｕｂｅｎ−Ｗｅｙｌ，“Ｍｅｔｈｏｄｓ  ｏｆ  Ｏｒｇａｎｉｃ  Ｃｈｅｍｉｓｔｒｙ”，Ｇｅｏｒｇ  Ｔｈｉｅｍｅ  ｅｄｉｔｉｏｎａ  Ｓｔｕｔｔｇａｒｔ  Ｎｅｗ  Ｙｏｒｋ（１９９８），ＩＳＢＮ３−１３−１０１６１４−０
【非特許文献４】Ｇ．Ｐ．Ｂｒｉｔｏｖｓｅｋ，Ｇ．Ｙ．Ｙ．Ｗｏｏ  ａｎｄ  Ｎ．Ａｓｓａｖａｔｈｏｒｎ  ｉｎ“Ｓｙｎｔｈｅｓｉｓ  ｓｎｄ  ｒｅａｃｔｉｖｉｔｙ  ｏｆ  ｗａｔｅｒ−ｓｏｌｕｂｌｅ  ｐｌａｔｉｎｕｍ（ＩＩ）ｃｏｍｐｌｅｘｅｓ  ｃｏｎｔａｉｎｉｎｇ  ｎｉｔｒｏｇｅｎ  ｌｉｇａｎｄｓ”，Ｊｏｕｒｎａｌ  ｏｆ  Ｏｒｇａｎｏｍｅｔａｌｌｉｃ  Ｃｈｅｍｉｓｔｒｙ  ６７９，１１０−１１５（２００３）
【非特許文献５】Ｊ．Ｊ．Ｈｅ，Ｇ．Ｂｅｎｋｏ，Ｆ．Ｋｏｒｏｄｉ，Ｔ．Ｐｏｌｉｖｋａ，Ｒ．Ｌｏｍｏｔｈ，Ｂ．Ａｋｅｒｍａｋ，Ｌ．Ｓｕｎ，Ａ  Ｈａｇｆｅｌｄ  ａｎｄ  Ｖ．Ｓｕｎｄｓｔｒｏｍ  ｉｎ“Ｍｏｄｉｆｉｅｄ  Ｐｈｔｈａｌｏｃｙａｎｉｅｓ  ｆｏｒ  Ｅｆｆｉｃｉｅｎｔ  Ｎｅａｒ−ＩＲ  Ｓｅｎｓｉｔｉｚａｔｉｏｎ  ｏｆ  Ｎａｎｏｓｔｒｕｃｔｕｒｅｄ  ＴｉＯ２  Ｅｌｅｃｔｒｏｄｅ”，Ｊｏｕｎａｌ  ｏｆ  Ａｍｅｒｉｃａｎ  Ｃｈｅｍｉｃａｌ  Ｓｏｃｉｅｔｙ  １２４，４９２２−４９３２（２００２）
【産業上の利用可能性】
【００７５】
本発明は、染色や印刷操作において、特にインクジェット印刷用の水溶性インクとして有用である
【図面の簡単な説明】
【００７６】
【図１】図１はナノ多孔性記録シート（イルフォード（ＩＬＦＯＲＤ）プリンタシア（Ｐｒｉｎｔａｓｉａ商標）プレミアム写真光沢紙ＰＲＮＧＰ１）上に、本発明に従ったフタロシアニン染料（１００）と文献記載の従来技術を代表する式（Ｉ）のフタロシアニン染料の標準化した吸収スペクトル図。
【図２】図２はナノ多孔性記録シート（イルフォード（ＩＬＦＯＲＤ）ガレリエ（Ｇａｌｅｒｉｅ商標）スムース光沢紙ＩＧＳＧＰ９）上に、本発明に従ったフタロシアニン染料（１００）と文献記載の従来技術を代表する式（Ｉ）のフタロシアニン染料の標準化した吸収スペクトル図。
【図１】
2007332374.tif 000044
【図２】
2007332374.tif 000045